(57)【要約】  第２の接合面６を有し、成形原料を導入するための裏孔５が形成された、鉄等により形成された第２の板状部３と、第１の接合面１０を有し、裏孔５に連通し成形原料を成形するためのスリット９が形成されるとともに、裏孔５及びスリット９に連通する穴部１１が第１の接合面１０側に形成される、炭化タングステン基超硬合金製の第１の板状部７とを備え、第１の板状部７が、第１の接合面１０が第２の接合面６に接するようにして第２の板状部３に配設され、第１の接合面１０における穴部１１の開口部の直径が、第２の接合面６における裏孔５の開口部の直径とは異なる大きさであり、第１の接合面１０における穴部１１の開口部１１ａが、第２の接合面６における裏孔５の開口部５ａの内側に配置されているハニカム構造体成形用口金１。ハニカム構造体の歪みの発生を抑制することが可能なハニカム構造体成形用口金を提供する。
2013183612.tif 000002
【特許請求の範囲】
【請求項１】
第２の接合面を有し、成形原料を導入するための裏孔が形成された第２の板状部と、
第１の接合面を有し、前記裏孔に連通し成形原料を成形するためのスリットが形成されるとともに、前記裏孔及び前記スリットに連通する穴部が前記第１の接合面側に形成される、炭化タングステン基超硬合金製の第１の板状部とを備え、
前記第２の板状部が、鉄、鋼材、アルミ合金、銅合金、チタン合金及びニッケル合金からなる群から選択される少なくとも一種により形成されたものであり、
前記第１の板状部が、前記第１の接合面が前記第２の接合面に接するようにして前記第２の板状部に配設され、
前記第１の接合面における前記穴部の開口部の直径が、前記第２の接合面における前記裏孔の開口部の直径とは異なる大きさであり、
前記第１の接合面における前記穴部の開口部が、前記第２の接合面における前記裏孔の開口部の内側に配置されているか、または、前記第２の接合面における前記裏孔の開口部が、前記第１の接合面における前記穴部の開口部の内側に配置されているハニカム構造体成形用口金。
【請求項２】
前記第１の接合面における前記穴部の開口部の直径が、前記第２の接合面における前記裏孔の開口部の直径よりも大きく、前記第１の接合面における前記穴部の開口部の直径が、前記第２の接合面における前記裏孔の開口部の直径の１．０１〜１．５０倍である請求項１に記載のハニカム構造体成形用口金。
【請求項３】
前記第２の接合面における前記裏孔の開口部の直径が、前記第１の接合面における前記穴部の開口部の直径よりも大きく、前記第２の接合面における前記裏孔の開口部の直径が、前記第１の接合面における前記穴部の開口部の直径の１．０１〜１．５０倍である請求項１に記載のハニカム構造体成形用口金。
【請求項４】
前記穴部の深さが、０．１〜９０ｍｍである請求項１〜３のいずれかに記載のハニカム構造体成形用口金。
【請求項５】
前記穴部の先端部分である底部の形状が、前記第１の板状部の表面に直交する断面において、平らな形状、平らな形状において角部が直線状に切り取られた形状、又は外側に凸の曲線状である請求項１〜４のいずれかに記載のハニカム構造体成形用口金。
【請求項６】
前記第１の板状部の前記第１の接合面側の、前記スリットの端部に沿って形成されるとともに、前記スリットに連通し、前記スリットの幅よりも大きな幅の空間であるバッファ部を有する請求項１〜５のいずれかに記載のハニカム構造体成形用口金。
【請求項７】
鉄、鋼材、アルミ合金、銅合金、チタン合金及びニッケル合金からなる群から選択される少なくとも一種により形成された第２の板状部材に、複数の裏孔を形成し、
炭化タングステン基超硬合金により形成された第１の板状部材の一方の面である第１の接合面に、前記第２の板状部材に接合したときに前記裏孔に連通するとともに前記裏孔の直径とは異なる直径の穴である複数の穴部を形成し、
前記裏孔が形成された第２の板状部材の一方の面である第２の接合面と、前記穴部が形成された第１の板状部材の前記第１の接合面とを対向させた状態で、前記第１の板状部材と前記第２の板状部材とを積層して、前記第１の板状部材と前記第２の板状部材とを接合し、
前記第１の板状部材の表面側から、穴部に連通するスリットを形成してハニカム構造体成形用口金を作製するハニカム構造体成形用口金の製造方法。
【発明の詳細な説明】
【技術分野】
【０００１】
本発明は、ハニカム構造体成形用口金及びその製造方法に関する。さらに詳しくは、ハニカム構造体を作製した際に、ハニカム構造体の歪みの発生を抑制することが可能なハニカム構造体成形用口金及びその製造方法に関する。
【背景技術】
【０００２】
従来、セラミック原料を押出成形してセラミックハニカム構造体を製造するための、押出成形用の口金として、ハニカム構造体成形用口金が用いられている。ハニカム構造体成形用口金は、例えば、両面に開口する複数の裏孔が形成された第２の板状部と、第２の板状部に形成された裏孔に連通するようにスリットが形成された第１の板状部とが、積層されて形成されている。このようなハニカム構造体成形用口金は、例えば、裏孔が形成された第２の板状部材と、第１の板状部材とが、ホットプレスにより接合され、第１の板状部材に、裏孔に連通するスリットが形成されて作製されている（例えば、特許文献１を参照）。【０００３】
一方、上記のようなハニカム構造体成形用口金では、裏孔の直径に比べて、スリットの幅が非常に狭く形成されている。そのため、セラミック原料を裏孔から導入すると、裏孔内の圧力が高くなってスリットに応力が集中しやすい。したがって、スリットの摩耗や変形が生じやすく、問題となっていた。【０００４】
このような問題に対して、スリットの摩耗や変形を抑制しようとするハニカム構造体成形用口金が検討されている（例えば、特許文献２を参照）。【０００５】
特許文献２に記載の口金は、前面側に形成された成型溝（スリット）及び後面側に形成された断面四角形の開孔を有する成型部と、通孔部が形成されたダイス基部とを備える口金である。当該口金は、成型部が耐摩耗性合金により構成されている。
【先行技術文献】
【特許文献】
【０００６】
【特許文献１】特開２００６−５１６８２号公報
【特許文献２】特公平６−２２８０６号公報
【発明の概要】
【発明が解決しようとする課題】
【０００７】
上記特許文献２に記載の口金によれば、通孔部（裏孔）からセラミック原料を導入した際に、セラミック原料は、耐摩耗性材料から形成された開孔（穴部）を経由して、スリット内に導入される。そのため、摩耗や変形が生じる問題を解消し得るものである。特に、通孔部が形成されるダイス基部がステンレス鋼で形成され、開孔及びスリットが形成される成型部が超硬合金で形成されている口金の場合は、摩耗や変形を抑えることができるものである。【０００８】
一方、特許文献２に記載の口金においては、通孔部の円形の断面形状の直径が、開孔の四角形の断面形状の一辺より長く、且つ開孔の四角形の断面形状の対角線より短くなっている。そして、開孔の中心と通孔部の中心とがほぼ同位置に配置されている。開孔の形状（断面形状）が四角形であり、通孔部の形状（断面形状）が円形である場合において、上記のような形状の関係があるときには、開孔と通孔部とが、ほぼ同じ大きさで、ほぼ同位置に配置されているということができる。このように、開孔と通孔部とが、ほぼ同じ大きさで、ほぼ同位置に配置されている場合には、成型部（成型部になる材料）とダイス基部（ダイス基部になる材料）とを接合して口金を作製する際に、開孔と通孔部とが、ずれた状態になることがあった。ここで、「ずれた状態」とは、中心位置が一致しておらず、且つ、開孔の開口部の外周（外縁）と通孔部の開口部の外周（外縁）とが、交差している状態を意味する。また、開孔の開口部と通孔部の開口部とが、全く重なっていない状態も含まれる。このような開孔の開口部と、通孔部の開口部がずれた状態の口金を使用してハニカム構造体を成形すると、ハニカム構造体に歪みが生じ、成形性が低下する等、新たな問題が生じる。これは、開孔の開口部と、通孔部の開口部がずれた状態であるために、スリットにセラミック原料が十分に導入されないことや、各スリットから押出される際のセラミック原料に、圧力が均等にかからないことが原因である。また、開孔の開口部と、通孔部の開口部が、僅かにずれた状態であっても、成形性に影響が出るため、同様の問題が生じている。【０００９】
したがって、ハニカム構造体を成形する際に、ハニカム構造体に歪みが生じることを抑制して、成形性をより良好にすることが求められている。【００１０】
本発明は、上述の問題に鑑みてなされたものである。本発明のハニカム構造体成形用口金は、穴部の直径が、裏孔の直径とは異なる大きさである。そして本発明は、第１の接合面における穴部の開口部が、第２の接合面における裏孔の開口部の内側に配置されているか、または、第２の接合面における裏孔の開口部が、上記第１の接合面における上記穴部の開口部の内側に配置されている。そのため、本発明は、ハニカム構造体を成形する際に、ハニカム構造体に歪みが生じることを抑制して、成形性をより良好にすることができるハニカム構造体成形用口金を提供することを特徴とする。
【課題を解決するための手段】
【００１１】
本発明によって、以下のハニカム構造体成形用口金及びその製造方法が提供される。【００１２】
［１］  第２の接合面を有し、成形原料を導入するための裏孔が形成された第２の板状部と、第１の接合面を有し、前記裏孔に連通し成形原料を成形するためのスリットが形成されるとともに、前記裏孔及び前記スリットに連通する穴部が前記第１の接合面側に形成される、炭化タングステン基超硬合金製の第１の板状部とを備え、前記第２の板状部が、鉄、鋼材、アルミ合金、銅合金、チタン合金及びニッケル合金からなる群から選択される少なくとも一種により形成されたものであり、前記第１の板状部が、前記第１の接合面が前記第２の接合面に接するようにして前記第２の板状部に配設され、前記第１の接合面における前記穴部の開口部の直径が、前記第２の接合面における前記裏孔の開口部の直径とは異なる大きさであり、前記第１の接合面における前記穴部の開口部が、前記第２の接合面における前記裏孔の開口部の内側に配置されているか、または、前記第２の接合面における前記裏孔の開口部が、前記第１の接合面における前記穴部の開口部の内側に配置されているハニカム構造体成形用口金。【００１３】
［２］  前記第１の接合面における前記穴部の開口部の直径が、前記第２の接合面における前記裏孔の開口部の直径よりも大きく、前記第１の接合面における前記穴部の開口部の直径が、前記第２の接合面における前記裏孔の開口部の直径の１．０１〜１．５０倍である［１］に記載のハニカム構造体成形用口金。【００１４】
［３］  前記第２の接合面における前記裏孔の開口部の直径が、前記第１の接合面における前記穴部の開口部の直径よりも大きく、前記第２の接合面における前記裏孔の開口部の直径が、前記第１の接合面における前記穴部の開口部の直径の１．０１〜１．５０倍である［１］に記載のハニカム構造体成形用口金。【００１５】
［４］  前記穴部の深さが、０．１〜９０ｍｍである［１］〜［３］のいずれかに記載のハニカム構造体成形用口金。【００１６】
［５］  前記穴部の先端部分である底部の形状が、前記第１の板状部の表面に直交する断面において、平らな形状、平らな形状において角部が直線状に切り取られた形状、又は外側に凸の曲線状である［１］〜［４］のいずれかに記載のハニカム構造体成形用口金。【００１７】
［６］  前記第１の板状部の前記第１の接合面側の、前記スリットの端部に沿って形成されるとともに、前記スリットに連通し、前記スリットの幅よりも大きな幅の空間であるバッファ部を有する［１］〜［５］のいずれかに記載のハニカム構造体成形用口金。【００１８】
［７］  鉄、鋼材、アルミ合金、銅合金、チタン合金及びニッケル合金からなる群から選択される少なくとも一種により形成された第２の板状部材に、複数の裏孔を形成し、炭化タングステン基超硬合金により形成された第１の板状部材の一方の面である第１の接合面に、前記第２の板状部材に接合したときに前記裏孔に連通するとともに前記裏孔の直径とは異なる直径の穴である複数の穴部を形成し、前記裏孔が形成された第２の板状部材の一方の面である第２の接合面と、前記穴部が形成された第１の板状部材の前記第１の接合面とを対向させた状態で、前記第１の板状部材と前記第２の板状部材とを積層して、前記第１の板状部材と前記第２の板状部材とを接合し、前記第１の板状部材の表面側から、穴部に連通するスリットを形成してハニカム構造体成形用口金を作製するハニカム構造体成形用口金の製造方法。
【発明の効果】
【００１９】
本発明のハニカム構造体成形用口金は、第２の板状部と第１の板状部とを備えるものである。第２の板状部は、鉄、鋼材、アルミ合金、銅合金、チタン合金及びニッケル合金からなる群から選択される少なくとも一種により形成されたものである。更に第２の板状部は、第２の接合面を有し、成形原料を導入するための裏孔が形成されたものである。第１の板状部は、炭化タングステン基超硬合金製である。更に、第１の板状部は、第１の接合面を有し、上記裏孔に連通し成形原料を成形するためのスリットが形成されるとともに、上記裏孔及び上記スリットに連通する穴部が上記第１の接合面側に形成されたものである。そして、上記第１の板状部は、第１の接合面が第２の接合面に接するようにして上記第２の板状部に配設される。更に、上記第１の接合面における穴部の開口部の直径が、第２の接合面における裏孔の開口部の直径とは異なる大きさである。更に、上記第１の接合面における上記穴部の開口部が、上記第２の接合面における裏孔の開口部の内側に配置されているか、または、上記第２の接合面における裏孔の開口部が、上記第１の接合面における穴部の開口部の内側に配置されている。このように、本発明のハニカム構造体成形用口金は、裏孔と穴部とが上記のような関係にあるため、ハニカム構造体を成形する際に、成形されるハニカム構造体に歪みが発生することを抑制して、成形性をより良好にすることが可能である。【００２０】
本発明のハニカム構造体成形用口金の製造方法は、以下の通りである。すなわち、鉄、鋼材、アルミ合金、銅合金、チタン合金及びニッケル合金からなる群から選択される少なくとも一種により形成された第２の板状部材に、複数の裏孔を形成する。そして、炭化タングステン基超硬合金により形成された第１の板状部材の一方の面である第１の接合面に、第２の板状部材に接合したときに裏孔に連通するとともに裏孔の直径とは異なる直径の穴である複数の穴部を形成する。そして、裏孔が形成された第２の板状部材の一方の面である第２の接合面と、穴部が形成された第１の板状部材の第１の接合面とを対向させた状態で、第１の板状部材と第２の板状部材とを積層して、第１の板状部材と第２の板状部材とを接合する。そして、第１の板状部材の表面側から、穴部に連通するスリットを形成してハニカム構造体成形用口金を作製する。このように、本発明のハニカム構造体成形用口金の製造方法は、第１の板状部材に形成された穴部の直径と、第２の板状部に形成された裏孔の直径とが異なる大きさである。そのため、成形性の良好なハニカム構造体成形用口金を得ることができる。
【図面の簡単な説明】
【００２１】
【図１】本発明のハニカム構造体成形用口金の一の実施形態を模式的に示し、スリットが形成された第１の板状部側から見た斜視図である。
【図２】本発明のハニカム構造体成形用口金の一の実施形態を模式的に示し、裏孔が形成された第２の板状部側から見た斜視図である。
【図３】図１に示すハニカム構造体成形用口金の、第１の板状部側の表面の一部を示す拡大平面図である。
【図４Ａ】図３に示すハニカム構造体成形用口金のＡ−Ａ’断面を示す模式図である。
【図４Ｂ】本発明のハニカム構造体成形用口金の他の実施形態の、厚さ方向に平行な断面を示し、第２の接合面における裏孔の開口部が、第１の接合面における前記穴部の開口部の内側に配置されている状態を示す模式図である。
【図５】本発明のハニカム構造体成形用口金の更に他の実施形態の、スリットに直交する断面の一部を示す断面図である。
【図６】本発明のハニカム構造体成形用口金の更に他の実施形態の、スリットに直交する断面の一部を示す断面図である。
【図７】本発明のハニカム構造体成形用口金の更に他の実施形態の、スリットに直交する断面の一部を示す断面図である。
【図８】本発明のハニカム構造体成形用口金の更に他の実施形態の、第１の板状部の表面に直交する断面の一部を示す断面図である。
【図９】本発明のハニカム構造体成形用口金の更に他の実施形態の、第１の板状部の表面に直交する断面の一部を示す断面図である。
【図１０】本発明のハニカム構造体成形用口金の更に他の実施形態の、スリットに直交する断面の一部を示す断面図である。
【図１１】本発明のハニカム構造体成形用口金の更に他の実施形態の、スリットに直交する断面の一部を示す断面図である。
【図１２】本発明のハニカム構造体成形用口金の更に他の実施形態の、スリットに直交する断面の一部を示す断面図である。
【図１３】本発明のハニカム構造体成形用口金の更に他の実施形態の、スリットに直交する断面の一部を示す断面図である。
【発明を実施するための形態】
【００２２】
以下、本発明を実施するための形態について図面を参照しながら具体的に説明する。本発明は以下の実施形態に限定されるものではなく、本発明の趣旨を逸脱しない範囲で、当業者の通常の知識に基づいて、適宜設計の変更、改良等が加えられることが理解されるべきである。
【００２３】
（１）ハニカム構造体成形用口金：
本発明のハニカム構造体成形用口金の一の実施形態について説明する。図１は、本発明のハニカム構造体成形用口金の一の実施形態を模式的に示し、スリットが形成された第１の板状部側から見た斜視図である。図２は、本発明のハニカム構造体成形用口金の一の実施形態を模式的に示し、裏孔が形成された第２の板状部側から見た斜視図である。図３は、図１に示すハニカム構造体成形用口金の、第１の板状部側の表面の一部を示す拡大平面図である。図４Ａは、図３に示すハニカム構造体成形用口金のＡ−Ａ’断面を示す模式図である。図４Ａに示されるハニカム構造体成形用口金は、第１の接合面における穴部の開口部が、第２の接合面における裏孔の開口部の内側に配置されている状態を示している。
【００２４】
図１〜図４Ａに示されるように、本実施形態のハニカム構造体成形用口金１は、第２の板状部３と、炭化タングステン基超硬合金製の第１の板状部７とを備えるものである。第２の板状部３は、鉄、鋼材、アルミ合金、銅合金、チタン合金及びニッケル合金からなる群から選択される少なくとも一種により形成されたものである。第２の板状部３は、第２の接合面６を有し、成形原料を導入するための裏孔５が形成されたものである。第１の板状部７は、第１の接合面１０を有し、上記裏孔５に連通し成形原料を成形するためのスリット９が形成されるとともに、上記裏孔５及び上記スリット９に連通する穴部１１が上記第１の接合面１０側に形成されたものである。スリット９は、直接的には穴部１１に連通している。つまり、スリット９は、穴部１１を介して裏孔５に連通しているということができる。上記第１の板状部７は、上記第１の接合面１０が上記第２の接合面６に接するようにして上記第２の板状部３に配設される。第１の接合面における穴部の開口部の直径は、第２の接合面における裏孔の開口部の直径とは異なる大きさである。更に、第１の接合面における穴部の開口部の直径は、第２の接合面における裏孔の開口部の直径より小さいものである。さらに、上記第１の接合面１０における上記穴部１１の開口部１１ａが、上記第２の接合面６における裏孔５の開口部５ａの内側に配置されている。このようにハニカム構造体成形用口金１（１Ａ）が構成されることにより、成形されるハニカム構造体の成形性が良好となる。「穴部１１の開口部１１ａが、裏孔５の開口部５ａの内側に配置されている」とは、開口径の大きな裏孔５と開口径の小さな穴部１１とが連通するとともに、裏孔５の開口部の外周（外縁）と穴部１１の開口部の外周（外縁）とが、交差していない状態を意味する。尚、穴部１１の開口部の外周（外縁）が、裏孔５の開口部の外周（外縁）に内接する状態は、「穴部１１の開口部１１ａが、裏孔５の開口部５ａの内側に配置されている」に含まれる。
【００２５】
本実施形態のハニカム構造体成形用口金の厚さは、特に限定されないが、５〜１００ｍｍが好ましい。５ｍｍより薄いと、成形時に口金が破壊されることがある。１００ｍｍより厚いと、ハニカム構造体を成形する際に、圧力損失が高く、成形し難いことがある。
【００２６】
（１−１）第２の板状部：
第２の板状部３は、鉄、鋼材、アルミ合金、銅合金、チタン合金及びニッケル合金からなる群から選択される少なくとも一種により形成されたものである。鋼材とは、ステンレス鋼、ダイス鋼及びハイス鋼からなる群から選択される少なくとも一種のことである。第２の板状部３の材質としては、これらの中でも、鋼材が好ましく、ステンレス鋼が更に好ましい。尚、本明細書において、「鉄、鋼材、アルミ合金、銅合金、チタン合金及びニッケル合金からなる群から選択される少なくとも一種」のことを「快削材」と称することがある。「快削材」は、炭化タングステン基超硬合金と比較して、容易に研削加工することができる材質（材料）である。第２の板状部３は、スリットが形成されていないため、第１の板状部７に比べて、摩耗の問題が少ない。第２の板状部３は、快削材製であるため、炭化タングステン基超硬合金に比べて、加工性に優れたものである。また、炭化タングステン基超硬合金より、快削材のほうが安価であるため、製造コストを低下させることが可能である。
【００２７】
第２の板状部３の材質の一種である上記「ステンレス鋼」としては、公知のステンレス鋼を用いることができる。例えば、ＳＵＳ３０４、ＳＵＳ３０３等を挙げることができる。
【００２８】
また、上記第２の板状部３の大きさは、特に限定されず、用途に合わせて、所望の大きさにすることができる。ただし、第２の板状部３が円板状である場合、円板の直径（一方の面及び他方の面の直径）は、３０〜５００ｍｍが好ましい。
【００２９】
また、第２の板状部３の厚さについては、特に制限はなく、例えば、スリット形状、裏孔形状等を考慮して、用途に合わせて適宜決定することができる。
【００３０】
（裏孔）
上記第２の板状部３には、成形原料を導入するための裏孔５が形成されている。「裏孔５」は、成形原料を導入するための貫通孔（第２の板状部３の両面に開口する孔）である。このハニカム構造体成形用口金１を用いてハニカム構造体を成形する場合に、裏孔５からハニカム構造体の成形原料が導入される。
【００３１】
また、裏孔５の形状については、導入された成形原料を、穴部１１及びスリット９に導くことができるような形状であれば特に制限はない。例えば、裏孔の「成形原料が流れる方向（第２の板状部の厚さ方向）に直交する断面」における形状が、円形であることが好ましい。また、裏孔５の開口部の直径は、０．５〜５．０ｍｍであることが好ましく、０．８〜３．０ｍｍであることが更に好ましい。このような裏孔５は、例えば、電解加工（ＥＣＭ加工）、放電加工（ＥＤＭ加工）、レーザ加工、ドリル等の機械加工等の方法によって形成することができる。これらの方法の中でも、効率的に、精度良く裏孔５を形成することが可能であることより、電解加工（ＥＣＭ加工）が好ましい。裏孔の空間は、円柱形状であることが好ましい。この場合、裏孔の「成形原料が流れる方向（第２の板状部の厚さ方向）に直交する断面」における直径（裏孔の直径）が、一定の値となる。そして、この場合、裏孔の直径は、「第２の接合面における裏孔の開口部の直径」と同じ値になる。また、裏孔の個数は、特に限定されず、作製しようとするハニカム構造体の形状等に合わせて適宜決定することができる。
【００３２】
（第２の接合面）
第２の板状部３は、第２の接合面６を有している。第２の接合面６は、図４Ａに示されるように、第２の板状部３の、第１の板状部７に接合されている（接している）面である。
【００３３】
（１−２）第１の板状部：
第１の板状部７は、炭化タングステン基超硬合金製の板状部材から構成される。裏孔５の直径に比べて、スリット９の幅が非常に狭く形成されている。そのため、成形原料を押出成形する際に、裏孔５内の圧力が高くなって、スリット９に応力が集中し、摩耗したり変形したりする等の不具合が生じやすい。そのため、第１の板状部７は、耐摩耗性の高い材料である炭化タングステン基超硬合金によって形成されている。
【００３４】
上記「炭化タングステン基超硬合金（超硬合金）」とは、炭化タングステンと結合材とが焼結した合金である。結合材は、コバルト（Ｃｏ）、鉄（Ｆｅ）、ニッケル（Ｎｉ）、チタン（Ｔｉ）、及びクロム（Ｃｒ）からなる群から選ばれる少なくとも１種の金属であることが好ましい。このような炭化タングステン基超硬合金は、耐摩耗性や機械的強度に特に優れている。
【００３５】
また、上記第１の板状部７の大きさは、特に限定されず、用途に合わせて、所望の大きさにすることができる。ただし、第１の板状部７が円板状である場合、円板の直径は、３０〜５００ｍｍが好ましい。第１の板状部７及び第２の板状部３が円板状である場合、第１の板状部７の直径は、第２の板状部材３の直径の９０〜１００％が好ましい。
【００３６】
なお、第１の板状部７の厚さは、０．６〜９５ｍｍが好ましく、０．６〜３０ｍｍが更に好ましく、１．０〜２０ｍｍが特に好ましい。また、第１の板状部７の厚さは、第２の板状部３の厚さの０．０５〜５倍であることが好ましい。
【００３７】
（スリット）
第１の板状部７には、穴部１１に連通し、成形原料を成形するためのスリット９が形成される。スリットは、第１の板状部７に形成された隙間（切れ込み）である。裏孔５から導入された成形原料が、ハニカム構造体成形用口金内で上記スリット９に入り、さらに、スリット９の開口部から成形原料が押し出されて、ハニカム形状の成形体が形成される。
【００３８】
第１の板状部７上のスリットが形成される領域や、スリットの形成パターンは、特に限定されず、用途に合わせて、適宜決定することができる。たとえば、スリットの形成パターンとしては、成形原料が押し出される（流れる）方向に直交する断面において、三角形、四角形、五角形、六角形、八角形等の多角形、丸形、これらの多角形及び丸形の中の複数個が組み合されて形成されたパターン等が好ましい。例えば、図１〜図３に示されるハニカム構造体成形用口金１においては、成形原料が押し出される方向に直交する断面において、スリット９の形成パターンは、四角形である。
【００３９】
また、スリットの幅については、成形するハニカム構造体の形状によって適宜決定することができる。例えば、一般的な排ガスフィルター用又は触媒担体用のセラミックハニカム構造体を押出成形するためのハニカム構造体成形用口金を製造するためには、スリットの幅が０．０５〜１ｍｍであることが好ましく、０．０６〜０．５ｍｍであることが更に好ましい。スリットの深さは、穴部に連通する深さであればよい。スリットの深さは、例えば、０．５〜１０ｍｍが好ましい。
【００４０】
（第１の接合面）
第１の板状部７は、第１の接合面１０を有している。第１の接合面１０は、図４Ａに示されるように、第１の板状部７の、第２の板状部３に接合されている（接している）面である。
【００４１】
（穴部）
さらに、第１の板状部７には、「穴部１１」が形成される。この「穴部１１」は、第２の板状部３に形成される裏孔５、及び、第１の板状部７に形成されるスリット９に連通するように形成される。また、この「穴部１１」は、第１の板状部７の「第１の接合面１０」に形成された窪みである。すなわち、第１の接合面１０側から、第１の接合面１０に対して反対側の面（第１の板状部７の表面）に向けて形成される。尚、図４Ａに示されるように、「穴部１１」は、上記第１の板状部７の表面までは到達していない。すなわち、「穴部１１」は、スリットには連通しているが、穴部１１自体は貫通孔にはなっていない。従って、「穴部１１」は、第１の板状部７内に、穴の先端部分（底の部分）である底部１１ｂを有している。このような「穴部１１」が形成されることにより、第２の板状部３に形成された裏孔５から導入された成形原料が、この「穴部１１」を通過して、上記スリット９に入る。そして、スリットの開口部９ａから成形原料が押し出され、ハニカム形状の成形体（ハニカム構造体）が形成される。
【００４２】
穴部１１は、深さｈ（図４Ａ参照）が０．１〜９０ｍｍであることが好ましく、０．５〜２０ｍｍであることが更に好ましい。このように、穴部１１の深さｈが上記範囲であることにより、成形性を向上させることができる。穴部の深さｈが、０．１ｍｍ未満であると、成形原料を押出成形する際に、第１の板状部材の強度が低下し易くなることがある。穴部の深さｈが、９０ｍｍ超であると、本実施形態のハニカム構造体成形用口金を作製する際に、第１の板状部材を加工して穴部を形成することが困難となる。ここで、「穴部１１の深さｈ」とは、図４Ａに示されるように、第１の板状部の第１の接合面から、穴部の底部１１ｂまでの距離である。
【００４３】
穴部１１の開口部の直径は、０．５〜５．０ｍｍであることが好ましく、０．８〜３．０ｍｍであることが更に好ましい。このような穴部１１は、例えば、電解加工（ＥＣＭ加工）、放電加工（ＥＤＭ加工）、レーザ加工、ドリル等の機械加工等の方法によって形成することができる。穴部１１の形成方法としては、これらの中でも、効率的に、精度良く穴部１１を形成することが可能であることより、電解加工（ＥＣＭ加工）が好ましい。穴部の空間は、円柱形状であることが好ましい。この場合、穴部の「成形原料が流れる方向（第１の板状部の厚さ方向）に直交する断面」における直径（穴部の直径）が、一定の値となる。そして、この場合、穴部１１の直径は、「第１の接合面における穴部の開口部の直径」と同じ値になる。また、穴部１１の個数は、裏孔の個数と同じであることが好ましい。
【００４４】
（１−３）穴部の開口部と裏孔の開口部との関係：
図４Ａに示されるように、本実施形態のハニカム構造体成形用口金１（１Ａ）は、第１の接合面１０における穴部の開口部１１ａの直径ｄ１が、第２の接合面６における裏孔の開口部５ａの直径Ｄ１とは異なる大きさである。更に、本実施形態のハニカム構造体成形用口金は、図４Ａに示されるように、第１の接合面における穴部１１の開口部の直径ｄ１は、第２の接合面における上記裏孔５の開口部の直径Ｄ１よりも小さく形成されている。そして、第１の接合面１０における穴部１１の開口部１１ａが、第２の接合面６における裏孔５の開口部５ａの内側に配置されている。
【００４５】
「第１の接合面における穴部の開口部１１ａ」は、第１の接合面１０に開口する窪み（穴部）の入口部分である。なお、穴部の開口部１１ａの直径ｄ１は、穴部の底部１１ｂの直径と同じ直径に形成されていることが好ましい。同様に、「第２の接合面における裏孔の開口部５ａ」は、第２の接合面６に開口する、第２の接合面６側の出口部分（成形原料の出口部分）である。セラミック原料は、この出口部分を通過すると同時に、穴部に供給される。
【００４６】
本実施形態のハニカム構造体成形用口金は、上記第１の接合面１０における上記穴部の開口部１１ａが、上記第２の接合面６における裏孔の開口部５ａの内側に配置されている。このように穴部の開口部１１ａが、裏孔の開口部５ａの内側に配置されると、「裏孔５からスリット９までの、セラミック原料の安定した（スムーズな）流れ」が、阻害されることを防止できる。すなわち、穴部１１内の成形原料の流れの偏りが抑制され、成形原料が均一な圧力でスリット内に導入される。これにより、ハニカム構造体を成形した際のハニカム構造体の歪みを、防止できる。すなわち、成形性の良好なハニカム構造体を成形できるハニカム構造体成形用口金となる。
【００４７】
本実施形態のハニカム構造体成形用口金は、「第２の接合面６における裏孔の開口部５ａの直径Ｄ１」が、上記「第１の接合面１０における穴部の開口部１１ａの直径ｄ１」の１．０１〜１．５０倍であることが好ましい。これにより、ハニカム構造の成形体（ハニカム構造体）を成形する際の成形性を向上させることができる。１．０１倍より小さいと、ハニカム構造体成形用口金を製造する際に、第１の板状部と第２の板状部とを接合したときに、穴部の開口部と裏孔の開口部とが、ずれることがある。穴部の開口部と裏孔の開口部とが、ずれると、ハニカム構造体を成形する際に得られるハニカム構造体が変形し易くなる。１．５０倍より大きいと、裏孔と裏孔とが連結して、所望の成形体を成形できないことがある。穴部の開口部の形状、及び裏孔の開口部の形状は、特に限定されないが、大きさが異なる同形状であることが好ましい。これにより、成形原料の流れをより均一にすることができる。また、穴部の開口部の形状、及び裏孔の開口部の形状は、円形が更に好ましい。円形とすることにより、成形原料の流れを更に均一にすることができる。
【００４８】
本実施形態のハニカム構造体成形用口金１（１Ａ）を用いて押出成形されるセラミックハニカム構造体は、流体の流通方向に延びる複数のセルを区画形成する多孔質の隔壁を備えたセラミックハニカム構造体である。本実施形態のハニカム構造体成形用口金１（１Ａ）を用いてセラミックハニカム構造体を製造する際に用いるセラミック原料は、セラミック粉末に水、バインダ、造孔剤等が混合、混練された原料である。
【００４９】
（１−４）本発明のハニカム構造体成形用口金の他の実施形態：
次に、本発明のハニカム構造体成形用口金の他の実施形態について説明する。本実施形態のハニカム構造体成形用口金は、以下のとおりである。すなわち、図４Ｂに示されるように、上記本発明のハニカム構造体成形用口金の一の実施形態（図４Ａを参照）において、第２の接合面６における裏孔５の開口部５ａは、第１の接合面１０における穴部１１の開口部１１ａの内側に配置されている。本実施形態のハニカム構造体成形用口金においては、第２の接合面６における裏孔５の開口部５ａが、第１の接合面１０における穴部１１の開口部１１ａより小さい。「裏孔５の開口部５ａが、穴部１１の開口部１１ａの内側に配置されている」とは、開口径の小さな裏孔５と開口径の大きな穴部１１とが連通するとともに、裏孔５の開口部の外周（外縁）と穴部１１の開口部の外周（外縁）とが、交差していない状態を意味する。尚、裏孔５の開口部の外周（外縁）が、穴部１１の開口部の外周（外縁）に内接する状態は、「裏孔５の開口部５ａが、穴部１１の開口部１１ａの内側に配置されている」に含まれる。図４Ｂは、本発明のハニカム構造体成形用口金の他の実施形態の「厚さ方向に平行な断面」を示し、第２の接合面における裏孔の開口部が、第１の接合面における穴部の開口部の内側に配置されている状態を示す模式図である。
【００５０】
このように、本実施形態のハニカム構造体成形用口金１（１Ｂ）は、「裏孔５の開口部５ａが、穴部１１の開口部１１ａの内側に配置されている」ため、穴部１１内の成形原料が均一な流れになり、均一な圧力でスリット内に導入される。これにより、成形されるハニカム形状の成形体の形状が変形することを防止することができる。
【００５１】
本実施形態のハニカム構造体成形用口金は、「第１の接合面１０における穴部の開口部１１ａの直径ｄ１」が、「第２の接合面６における裏孔の開口部５ａの直径Ｄ１」の１．０１〜１．５０倍であることが好ましい。これにより、ハニカム構造の成形体を成形する際の成形性を向上させることができる。１．０１倍より小さいと、ハニカム構造体成形用口金を製造する際に、第１の板状部と第２の板状部とを接合したときに、穴部の開口部と裏孔の開口部とが、ずれることがある。１．５０倍より大きいと、穴部と穴部とが連結して、所望の成形体を成形できないことがある。
【００５２】
本発明のハニカム構造体成形用口金においては、図５に示されるように、「スリットの底部９ｂの形状が、スリット９に直交する断面において、外側に凸の曲線状」であるものも好ましい態様である。ここで、本明細書において「スリット９に直交する断面」というときは、スリット９に直交するとともに、スリット９の深さ方向（第１の板状部の表面から内部に向かう方向）に平行な断面であることを意味する。スリットの底部９ｂは、スリット９に直交する断面において、スリット９の「第１の板状部７の第１の接合面１０側」の端部である。尚、スリット９の、「第１の板状部７の表面７ａ側」の端部が、スリット９の開口部９ａになる。また、本発明のハニカム構造体成形用口金においては、図６に示されるように、「スリットの底部９ｂの形状が、スリット９に直交する断面において、外側に凸のＶ字状」であるものも好ましい態様である。また、本発明のハニカム構造体成形用口金においては、「スリットの底部の形状が、スリットに直交する断面において、「平らな形状（直線状）において角部が直線状に切り取られた（Ｃ面取りされた）形状」」であるものも好ましい態様である。また、本発明のハニカム構造体成形用口金においては、図７に示されるように、「スリット９の形状が、スリット９に直交する断面において、開口部９ａからスリットの底部９ｂに向かって細くなるようなテーパー状」であるものも好ましい態様である。スリットの形状としては、上記のような種々の形状を挙げることができる。図５は、本発明のハニカム構造体成形用口金の更に他の実施形態（ハニカム構造体成形用口金１Ｃ）の、スリット９に直交する断面の一部を示す断面図である。図６は、本発明のハニカム構造体成形用口金の更に他の実施形態（ハニカム構造体成形用口金１Ｄ）の、スリット９に直交する断面の一部を示す断面図である。図７は、本発明のハニカム構造体成形用口金の更に他の実施形態（ハニカム構造体成形用口金１Ｅ）の、スリット９に直交する断面の一部を示す断面図である。
【００５３】
本発明のハニカム構造体成形用口金においては、図８に示されるように、穴部１１の底部１１ｂの形状が、第１の板状部７の表面７ａに直交する断面において、外側に凸の曲線状であるものも好ましい態様である。また、本発明のハニカム構造体成形用口金は、「穴部の底部の形状が、第１の板状部の表面に直交する断面において、「平らな形状（直線状）において角部が外側に凸の曲線状に形成された形状」」であることも好ましい態様である。また、本発明のハニカム構造体成形用口金においては、図９に示されるように、穴部１１の底部１１ｂの形状が以下のようなものも、好ましい態様である。つまり、穴部１１の底部１１ｂの形状が、「第１の板状部７の表面７ａに直交する断面において、「平らな形状（直線状）において角部が直線状に切り取られた（Ｃ面取りされた）形状」」であるものも好ましい態様である。穴部１１の底部１１ｂの形状としては、上記のような種々の形状を挙げることができる。尚、図８，９に示されるハニカム構造体成形用口金１Ｆ，１Ｇにおいては、スリット９の底部９ｂの形状は、スリット９に直交する断面において、平らな形状（直線状）である。これは、スリット９の底部９ｂの形状が、スリット９に直交する断面において、角部が直角になるような形状であるということもできる。図８は、本発明のハニカム構造体成形用口金の更に他の実施形態（ハニカム構造体成形用口金１Ｆ）の、第１の板状部７の表面７ａに直交する断面の一部を示す断面図である。図９は、本発明のハニカム構造体成形用口金の更に他の実施形態（ハニカム構造体成形用口金１Ｇ）の、第１の板状部７の表面７ａに直交する断面の一部を示す断面図である。
【００５４】
本発明のハニカム構造体成形用口金においては、「「第１の板状部の第１の接合面側の、スリットの端部」に沿って形成されるとともに、スリットに連通し、スリットの幅よりも大きな幅の空間である」バッファ部、を有することが好ましい。図１０に示されるように、本発明のハニカム構造体成形用口金の更に他の実施形態は、スリット９に直交する断面において、スリット９の「第１の板状部７の第１の接合面１０側」の端部に連通する空間であるバッファ部２１が形成されたものである。バッファ部２１の幅Ａは、スリット９の幅よりも大きい。バッファ部２１は、スリット９全体の「第１の板状部７の第１の接合面１０側」の端部に沿うように形成されている。ハニカム構造体成形用口金１Ｈは、バッファ部２１を有することにより、裏孔５から流入させた成形原料を、幅の狭いスリット９内に流入させる前に、幅の広いバッファ部２１内に容易に広げることができる。そして、成形原料を、バッファ部２１からスリット９内に流入させることができる。これにより、成形原料をスリット９全体に、均一に流し易くなる。また、ハニカム構造体成形用口金１Ｈが、バッファ部２１を有することにより、成形原料を押出成形する際の圧力損失を小さくすることができる。バッファ部２１の幅Ａは、０．１〜４．０ｍｍが好ましく、０．２〜３．０ｍｍが更に好ましく、０．５〜２．０ｍｍが特に好ましい。バッファ部２１の幅Ａが０．１ｍｍより狭いと、成形原料をスリット９全体に、均一に流し易くする効果が低減することがある。バッファ部２１の幅Ａが４．０ｍｍより広いと、成形時に口金が破壊され易くなることがある。また、バッファ部２１の深さＢは、０．０５〜５．０ｍｍが好ましく、０．１〜４．０ｍｍが更に好ましく、０．５〜２．０ｍｍが特に好ましい。バッファ部２１の深さＢが、０．０５ｍｍより浅いと、成形原料をスリット９全体に、均一に流し易くする効果が低減することがある。バッファ部２１の深さＢが、５．０ｍｍより深いと、加工が困難となることがある。バッファ部２１の深さとは、バッファ部２１の、「ハニカム構造体成形用口金１Ｈの厚さ方向」における長さのことである。尚、ハニカム構造体成形用口金１Ｈにおいては、スリット９に直交する断面において、バッファ部２１の形状が長方形である。すなわち、バッファ部２１の底部２１ａの形状が、スリット９に直交する断面において、「平らな形状（直線状）」である。また、バッファ部２１の「底部２１ａに対して反対側の端部２１ｂ」の、ハニカム構造体成形用口金１Ｈの厚さ方向における位置は、スリット９に直交する断面において、穴部１１の底部１１ｂと同じ位置であることが好ましい態様である。バッファ部２１の「底部２１ａに対して反対側の端部２１ｂ」は、バッファ部２１の「スリット９に繋がっている」端部である。図１０は、本発明のハニカム構造体成形用口金の更に他の実施形態（ハニカム構造体成形用口金１Ｈ）の、スリット９に直交する断面の一部を示す断面図である。
【００５５】
本発明のハニカム構造体成形用口金においては、図１１に示されるように、バッファ部２１が形成されるとともに、スリット９に直交する断面において、バッファ部２１の底部２１ａの形状が、外側に凸の曲線状であるものも好ましい態様である。図１１は、本発明のハニカム構造体成形用口金の更に他の実施形態（ハニカム構造体成形用口金１Ｉ）の、スリット９に直交する断面の一部を示す断面図である。
【００５６】
本発明のハニカム構造体成形用口金においては、図１２に示されるように、バッファ部２１が形成されるとともに、バッファ部２１の形状が、以下のような形状であることも好ましい態様である。すなわち、スリット９に直交する断面において、バッファ部２１の形状が、「底部２１ａの形状が「平らな形状（直線状）において角部が直線状に切り取られた（Ｃ面取りされた）形状」」となっている形状であることも好ましい態様である。また、スリットに直交する断面において、底部の形状が「Ｖ字状」のバッファ部が形成された、ハニカム構造体成形用口金も好ましい態様である。図１２は、本発明のハニカム構造体成形用口金の更に他の実施形態（ハニカム構造体成形用口金１Ｊ）の、スリット９に直交する断面の一部を示す断面図である。
【００５７】
本発明のハニカム構造体成形用口金においては、図１３に示されるように、バッファ部２１が形成されるとともに、バッファ部２１の配置が、以下のような配置であることも好ましい態様である。すなわち、ハニカム構造体成形用口金１Ｋの厚さ方向において、バッファ部の底部２１ａが穴部１１の底部１１ｂと重なるように、バッファ部２１が形成（配置）されていることも、好ましい態様の１つである。図１３は、本発明のハニカム構造体成形用口金の更に他の実施形態（ハニカム構造体成形用口金１Ｋ）の、スリット９に直交する断面の一部を示す断面図である。バッファ部２１の形状としては、例えば、上記図１０〜図１３に示されるハニカム構造体成形用口金１Ｈ〜１Ｋのバッファ部のように、種々の形状を挙げることができる。
【００５８】
なお、図５〜図１３に示されるハニカム構造体成形用口金１Ｃ〜１Ｋは、穴部の開口部の直径が、裏孔の開口部の直径よりも小さく、穴部の開口部が裏孔の開口部の内側に配置された例である。更に、ハニカム構造体成形用口金１Ｃ〜１Ｋにおいて、穴部の開口部の直径が、裏孔の開口部の直径よりも大きく、裏孔の開口部が穴部の開口部の内側に配置された実施形態も好ましい態様である。また、本発明のハニカム構造体成形用口金に形成されるスリット９は、図５〜図８に示されるハニカム構造体成形用口金１Ｃ〜１Ｆのそれぞれのスリット９の形状と同じ形状のスリットが２つ以上組み合わされたもの、であってもよい。また、本発明のハニカム構造体成形用口金に形成される穴部は、図８〜図１０に示されるハニカム構造体成形用口金１Ｆ〜１Ｈのそれぞれの穴部１１の形状と同じ形状の穴部が２つ以上組み合わされたもの、であってもよい。また、本発明のハニカム構造体成形用口金に形成されるバッファ部は、図１０〜図１３に示されるハニカム構造体成形用口金１Ｈ〜１Ｋのそれぞれのバッファ部２１の形状と同じ形状のバッファ部が２つ以上組み合わされたもの、であってもよい。
【００５９】
（２）ハニカム構造体成形用口金の製造方法：
次に、本発明のハニカム構造体成形用口金の製造方法の一の実施形態について説明する。本実施形態のハニカム構造体成形用口金の製造方法は、図１〜図４Ａに示される本発明のハニカム構造体成形用口金の一の実施形態（ハニカム構造体成形用口金１）を製造する方法である。尚、図４Ｂに示される本発明のハニカム構造体成形用口金の他の実施形態についても、裏孔と穴部のそれぞれの開口部の大きさの関係が異なるだけで、同様にして製造することができる。
【００６０】
まず、快削材により形成された円板状の第２の板状部材３に、複数の裏孔５を形成する（工程（１））。裏孔５の「開口部の直径」等の各条件は、上記本発明のハニカム構造体成形用口金の一の実施形態において好ましいとされた条件とすることが好ましい。
【００６１】
裏孔５を形成する方法については特に制限はないが、例えば、電解加工（ＥＣＭ加工）、放電加工（ＥＤＭ加工）、レーザ加工、ドリル等の機械加工等の方法を好適に用いることができる。これらのなかでも、電解加工（ＥＣＭ加工）を用いることが好ましい。電解加工（ＥＣＭ加工）を用いることにより、効率的に寸法精度の高い裏孔を形成することができる。
【００６２】
次に、炭化タングステン基超硬合金（超硬合金）により形成された第１の板状部材７の一方の面（第１の接合面１０）に、穴部１１を形成する（工程（２））。第１の板状部材７の一方の面は、第２の板状部材３と接合する側の面（第１の接合面１０）である。穴部１１は、穴部１１の直径ｄ１が裏孔５の直径Ｄ１よりも小さくなるように形成する（図４Ａ参照）。穴部１１の個数は、裏孔５の個数と同じにし、穴部１１の配置は、第１の板状部材７と第２の板状部材３とを接合した際に、裏孔５の配置と同じ位置になるようにする。第２の板状部材３における裏孔５の配置、及び第１の板状部材７における穴部１１の配置の詳細については、以下の通りである。すなわち、第１の板状部材７と第２の板状部材３とを接合した際に、穴部の開口部１１ａが裏孔の開口部の内側に配置されるように、穴部１１を配置する。
【００６３】
穴部１１を形成する方法については特に制限はないが、例えば、電解加工（ＥＣＭ加工）、放電加工（ＥＤＭ加工）、レーザ加工、ドリル等の機械加工等の方法を好適に用いることができる。これらのなかでも、電解加工（ＥＣＭ加工）を用いることが好ましい。電解加工（ＥＣＭ加工）を用いることにより、効率的に寸法精度の高い裏孔を形成することができる。
【００６４】
次に、第２の板状部材３の一方の面である第２の接合面６と、第１の板状部材７の第１の接合面１０とを対向させた状態で、第１の板状部材７と第２の板状部材３とを積層し、第１の板状部材７と第２の板状部材３とを接合する（工程（３））。これにより、第２の板状部材３の第２の接合面６と、第１の板状部材７の第１の接合面１０とが接合された状態となる。
【００６５】
また、第１の板状部材７と第２の板状部材３とを積層する際に、第１の板状部材７と第２の板状部材３との間に接合材を配置することが好ましい。そして、第１の板状部材７と第２の板状部材３との間に接合材を配置した状態で、第１の板状部材７と第２の板状部材３とを接合することが好ましい。接合材の形状は、フィルム状、シート状、板状等の形状であることが好ましい。
【００６６】
接合材の材質としては、例えば、銅（Ｃｕ）、銀（Ａｇ）、金（Ａｕ）、ニッケル（Ｎｉ）、及びアルミニウム（Ａｌ）からなる群より選択される少なくとも一つを含む金属又は合金であることが好ましい。さらに、第１の板状部材７と第２の板状部材３との間に挟んで、加熱しながら加圧（ホットプレス）したときに、第１の板状部７と第２の板状部３の少なくとも一方の内部に浸透するものであることが好ましい。接合材を、このように構成することによって、第１の板状部７と第２の板状部３との接合を良好なものとすることができる。
【００６７】
また、接合材は、例えば、パラジウム（Ｐｄ）、ケイ素（Ｓｉ）、スズ（Ｓｎ）、コバルト（Ｃｏ）、リン（Ｐ）、マンガン（Ｍｎ）、亜鉛（Ｚｎ）、ホウ素（Ｂ）等の添加剤を更に含んだものであってもよい。このような添加剤を更に含んだものは、接合温度を下げることができ、信頼性を向上させることができる。
【００６８】
第１の板状部材７と第２の板状部材３とを積層して接合する際には、第１の板状部材７と第２の板状部材３とを積層したものを、ホットプレスにより接合することが好ましい。ホットプレスを行う際の温度は、９００〜１２００℃であることが好ましく、１０００〜１１５０℃であることが更に好ましい。このような温度で加熱することにより、第１の板状部材７と第２の板状部材３とを良好に接合するとともに、第２の板状部材３の強度低下を防止することができる。また、ホットプレスを行う時間は、１分〜１時間が好ましく、１０〜４５分が更に好ましい。１分より短いと、第１の板状部材７と第２の板状部材３とを、強い接合強度で接合できないことがある。１時間より長いと、第１板状部材および第２の板状部材に母材劣化相が生じやすくなる。また、ホットプレスを行う際の圧力は、第１の板状部材７及び第２の板状部材３の形状、大きさ等によって適宜決定することができるが、０．０１〜１００ＭＰａが好ましく、０．１〜１０ＭＰａが更に好ましい。ホットプレスを行う装置としては、例えば、「富士電波工業株式会社製、ＦＶＨＰ−Ｒ」等を使用することができる。
【００６９】
次に、第１の板状部７の「第１の接合面に対して反対側の面」（表面側）から、穴部１１に連通するスリット９を形成してハニカム構造体成形用口金１を得る（図１〜図４Ａ参照）（工程（４））。スリット９は、「裏孔５に連通する穴部１１」に連通するため、穴部１１を介して裏孔５にも連通しているということができる。第１の板状部材にスリットを形成する方法については特に制限はないが、例えば、ダイヤモンド砥石による研削加工等の従来公知の方法を好適に用いることができる。また、図１〜図４Ａに示されるハニカム構造体成形用口金１は、スリット９により形成されるセルブロック１３の平面形状（スリットの形成パターン）が四角形である。スリットの形成パターン等のスリットについての各条件は、上記本発明のハニカム構造体成形用口金の一の実施形態において好ましいとされた条件と同じであることが好ましい。
【００７０】
また、図５に示されるハニカム構造体成形用口金１Ｃにおけるスリット９を形成する際には、例えば、先端（外周）形状が「外側に凸の曲線」になっているダイヤモンド砥石等を用いることが好ましい。また、図６に示されるハニカム構造体成形用口金１Ｄにおけるスリット９を形成する際には、例えば、先端（外周）形状が「Ｖ字状」になっているダイヤモンド砥石等を用いることが好ましい。また、図７に示されるハニカム構造体成形用口金１Ｅにおけるスリット９を形成する際には、例えば、全体の断面形状がＶ字状になっているダイヤモンド砥石等を用いることが好ましい。
【００７１】
また、図１０〜図１３に示されるハニカム構造体成形用口金１Ｈ〜１Ｋに形成されるバッファ部２１は、以下のような方法で形成することが好ましい。例えば、ワイヤー放電加工機を用いて、第１の板状部材のスリットから、バッファ部２１を形成する方法が好ましい。また、ワイヤー放電加工機を用いて、第１の板状部材の表面側からスリットを形成し、その際に、スリットの先端に、幅広の穴であるバッファ部を形成する方法も好ましい方法である。バッファ部を形成する際に、バッファ部の形状は、ワイヤー径、加工条件、ワイヤー軌跡等によって調整することができる。
【実施例】
【００７２】
以下、本発明を実施例によって更に具体的に説明するが、本発明はこれらの実施例によって何ら限定されるものではない。【００７３】
（実施例１）
まず、ステンレス鋼（ＳＵＳ３０３）製の板状部材（第２の板状部材）に、直径２ｍｍの裏孔（貫通孔）を放電加工（ＥＤＭ加工）によって形成した。これにより、「第２の接合面における裏孔の開口部の直径」は、２ｍｍとなる。第２の板状部材の形状は、直径２００ｍｍの円板形状とした。また、第２の板状部材の厚さは、５０ｍｍであった。裏孔を形成した領域（裏孔形成領域）は、第１の板状部材の中心を中心とした、円形状の領域であり、その直径が１５０ｍｍの領域とした。裏孔のピッチは５ｍｍとした。【００７４】
次に、炭化タングステン基超硬合金製の第１の板状部材の一の面（第１の接合面）側に、穴部（窪み）を電解加工（ＥＣＭ加工）によって形成した。穴部の直径を１．５ｍｍとし、穴部の深さを５ｍｍとした。これにより、第１の接合面における穴部の開口部の直径は、１．５ｍｍとなる。また、第１の板状部材の形状は、直径２００ｍｍの円板形状とした。また、第１の板状部材の厚さは、１０ｍｍであった。第１の板状部材の材質である炭化タングステン基超硬合金は、炭化タングステンに、２質量％のコバルトが含有されるものであった。【００７５】
次に、第１の板状部材と第２の板状部材とを、その間に、接合材を配して積層した。第１の板状部材と第２の板状部材とを積層する際には、上記第１の板状部材の第１の接合面が、第２の板状部材の第２の接合面とが対向するようにした。接合材としては、厚さ０．０１ｍｍのフィルム状のアルミニウム（Ａｌ）を用いた。【００７６】
次に、第１の板状部材と第２の板状部材とを積層したものを、０．５ＭＰａ、９００℃の条件で、０．５時間ホットプレスして、第１の板状部材と第２の板状部材とを接合させた。ホットプレスする際には、第１の板状部材及び第２の板状部材よりも大きな「プレス用板状部材」で、「第１の板状部材と第２の板状部材とを積層したもの（積層体）」を挟み、当該「プレス用板状部材」によって当該積層体を加圧することが好ましい。これにより、積層体を均一に加圧することができる。尚、「ホットプレスする」とは、「加熱しながら加圧する」ということを意味する。【００７７】
この様にして得られた「第１の板状部材と第２の板状部材とを接合させたもの」を、常温まで冷却した後に、第１の板状部材にスリットを形成して、図１〜図４Ａに示すような構造のハニカム構造体成形用口金を得た。スリットは、ダイヤモンド砥石によって、穴部に連通するように格子状に形成した。スリットの幅は０．５ｍｍ、スリットのピッチは５ｍｍとした。スリットを形成する際には、スリットの交点に穴部が位置するようにした。得られたハニカム構造体成形用口金は、第１の接合面における穴部の開口部が、第２の接合面における裏孔の開口部の内側に配置されているものであった。得られたハニカム構造体成形用口金について、以下に示される「成形試験」を行った。結果を表１に示す。【００７８】
（成形試験）
セラミック原料として、アルミナ、タルク及びカオリンの混合物を用いる。当該混合物に、有機バインダを混合し、水を添加して混練し、真空土練機により坏土（成形原料）を作製する。得られた坏土を、ハニカム構造体成形用口金を装着した押出成形機により成形して、円筒状のハニカム成形体を得る。次に、得られたハニカム成形体を、誘電乾燥機を用いて乾燥させ、その後、焼成炉を用いて焼成して、ハニカム構造体を得る。上記方法によりハニカム構造体を１００個作製する。得られたハニカム構造体について、セルの「歪み」の有無を目視により観察する。「歪み」のないものを良品とし、「歪み」のあるものを不良品として、良品の歩留まりを算出する。【００７９】
【表１】
2013183612.tif 000003
【００８０】
（実施例２）
第２の板状部の裏孔の直径を、第１の板状部の穴部の直径より小さく形成した以外は、実施例１と同様にしてハニカム構造体成形用口金を作製した。尚、第２の接合面における裏孔の開口部が、第１の接合面における穴部の開口部の内側に配設されるようにした。第１の接合面における穴部の開口部の直径を２．０ｍｍとした。また、穴部の深さを５ｍｍとした。また、第２の接合面における裏孔の開口部の直径を１．５ｍｍとした。得られたハニカム構造体成形用口金について、上記「成形試験」を行った。結果を表１に示す。【００８１】
（比較例１）
第２の板状部材の裏孔の直径と、第１の板状部材の穴部の直径とを同じ大きさにした以外は、実施例１と同様にしてハニカム構造体成形用口金を作製した。第１の接合面における穴部の開口部の直径、及び、第２の接合面における裏孔の開口部の直径を、それぞれ２．０ｍｍとした。得られたハニカム構造体成形用口金においては、「第１の接合面における穴部の開口部の外周」と、「第２の接合面における裏孔の開口部の外周」とが、交差するように、第１の板状部材と第２の板状部材とが接合されていた。つまり、裏孔と穴部とがずれた状態で第１の板状部材と第２の板状部材とが接合されていた。【００８２】
表１より、実施例１及び実施例２のハニカム構造体成形用口金を用いてハニカム構造の成形体を成形すると、良好な成形性を得られることがわかる。一方、比較例１のハニカム構造体成形用口金は、裏孔と穴部とがずれた状態で第１の板状部材と第２の板状部材とが接合されているため、成形されたハニカム構造の成形体に歪みが生じ易く、ハニカム構造体製造における歩留まりが悪くなることが実証された。
【産業上の利用可能性】
【００８３】
本発明のハニカム構造体成形用口金は、触媒用担体、排気ガス中の微粒子を捕集するフィルタ等に用いられるハニカム構造体を作製する際に利用することができる。
【符号の説明】
【００８４】
１，１Ａ，１Ｂ，１Ｃ，１Ｄ，１Ｅ，１Ｆ，１Ｇ，１Ｈ，１Ｉ，１Ｊ，１Ｋ：ハニカム構造体成形用口金、３：第２の板状部（第２の板状部材）、５：裏孔、５ａ：裏孔の開口部、６：第２の接合面、７：第１の板状部（第１の板状部材）、７ａ：表面（第１の板状部の表面）、９：スリット、９ａ：スリットの開口部、９ｂ：スリットの底部、１０：第１の接合面、１１：穴部、１１ａ：穴部の開口部、１１ｂ：底部、１３：セルブロック、２１：バッファ部、２１ａ：バッファ部の底部、２１ｂ：端部（バッファ部の、底部に対して反対側の端部）、ｄ１：穴部の開口部の直径、Ｄ１：裏孔の開口部の直径、ｈ：穴部の深さ、Ａ：バッファ部の幅、Ｂ：バッファ部の深さ。
【図１】
2013183612.tif 000004
【図２】
2013183612.tif 000005
【図３】
2013183612.tif 000006
【図４Ａ】
2013183612.tif 000007
【図４Ｂ】
2013183612.tif 000008
【図５】
2013183612.tif 000009
【図６】
2013183612.tif 000010
【図７】
2013183612.tif 000011
【図８】
2013183612.tif 000012
【図９】
2013183612.tif 000013
【図１０】
2013183612.tif 000014
【図１１】
2013183612.tif 000015
【図１２】
2013183612.tif 000016
【図１３】
2013183612.tif 000017
【国際調査報告】
2013183612.tif 000018
2013183612.tif 000019
2013183612.tif 000020
2013183612.tif 000021